(57)【要約】【課題】  低抵抗化を図った場合でも、高い信頼性を得ることのできるアルミニウム電解コンデンサの駆動用電解液を提供する。【解決手段】  アルミニウム電解コンデンサの駆動用電解液において、エチレングリコールと水とを配合した溶媒に、高級二塩基酸及びその塩のうち少なくとも１種を溶質として配合するとともに、以下の化学式で示すリボフラビンを配合する。リボフラビンは、アルミニウム電極箔表面に吸着し、例えば１０５℃という高温下においてもアルミニウム電極箔と電解液中の水との水和反応を抑制する。【化１】2006332494.tif 000007【選択図】      なし【特許請求の範囲】
【請求項１】
エチレングリコールと水とを配合した溶媒に、少なくとも、高級二塩基酸およびその塩のうち少なくとも１種を配合するとともに、以下の化学式で示されるリボフラビンを配合したことを特徴とする電解コンデンサの駆動用電解液。
【化１】
2006332494.tif 000006
【請求項２】
請求項１記載のリボフラビンの配合量が、電解液全体に対して０．１〜１．０ｗｔ％であることを特徴とする電解コンデンサの駆動用電解液。
【請求項３】
請求項１記載の水の配合量が、電解液全体に対して２．０〜１０．０ｗｔ％であることを特徴とする電解コンデンサの駆動用電解液。
【発明の詳細な説明】
【技術分野】
【０００１】
本発明は、電解コンデンサの駆動用電解液（以下、電解液と称す）の改良に関するものである。
【背景技術】
【０００２】
近年のアルミニウム電解コンデンサの小型化に伴い、アルミニウム電解コンデンサの陽極箔にはエッチング倍率の高いものが使用されるようになり、比抵抗の低い電解液が要求されている。従来、中高圧用アルミニウム電解コンデンサの電解液には、エチレングリコールを主溶媒とし、高級二塩基酸またはそのアンモニウム塩と、ホウ酸またはそのアンモニウム塩とを配合し、さらに、電解液の耐電圧を上昇させるためにマンニトール、ソルビトール等の多価アルコールを配合した電解液が用いられている（例えば、特許文献１〜３参照）。
【特許文献１】特公平７−４８４５９号公報（第１−４頁）
【特許文献２】特公平７−４８４６０号公報（第１−３頁）
【特許文献３】特公平７−６３０４７号公報（第１−４頁）
【発明の開示】
【発明が解決しようとする課題】
【０００３】
一般に電解液を低比抵抗化するには、電解質の濃度を高くするか、水を多量に配合することになる。しかしながら、上記特許文献に開示の電解液において電解質濃度を高めると、電解質の析出や耐電圧低下が起こるという問題点がある。また、上記特許文献に開示の電解液において水を多量に配合すると、アルミニウム電解コンデンサを高温無負荷においたとき漏れ電流が著しく増大するなど、高温での信頼性が低下するという問題点がある。
【０００４】
以上の問題点に鑑みて、本発明の課題は、低抵抗化を図った場合でも、高温での信頼性が高いアルミニウム電解コンデンサの駆動用電解液を提供することにある。
【課題を解決するための手段】
【０００５】
上記課題を解決するため、本発明では、電解液にリボフラビンを配合することにより、高温下での電極箔と電解液中の水との水和反応を抑制し、高温無負荷での信頼性に優れた電解液を提供するものである。すなわち、本発明のアルミニウム電解コンデンサの駆動用電解液では、エチレングリコールと水とを配合した溶媒に、少なくとも、高級二塩基酸およびその塩のうち少なくとも１種を配合するとともに、以下の化学式で示されるリボフラビンを配合することを特徴とする。
【０００６】
【化１】
2006332494.tif 000002
【０００７】
本発明において、リボフラビンの配合量は、電解液全体に対して０．１〜１．０ｗｔ％であることが好ましい。０．１ｗｔ％未満では十分な効果が得られず、１．０ｗｔ％を超えると比抵抗が高くなる傾向にある。
【０００８】
本発明において、水の配合量は、電解液全体に対して２．０〜１０．０ｗｔ％であることが好ましい。２．０ｗｔ％未満では比抵抗が高い傾向にあり、１０．０ｗｔ％を超えると、高温無負荷試験において漏れ電流が増大する傾向にある。
【０００９】
本発明において、前記高級二塩基酸としては、アゼライン酸、セバシン酸、１，６−デカンジカルボン酸、５，６−デカンジカルボン酸、７−ビニルヘキサデセン−１，１６−ジカルボン酸等を例示することができる。
【００１０】
高級二塩基酸の塩としては、アンモニウム塩の他、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム等の四級アンモニウム塩等を例示することができる。
【発明の効果】
【００１１】
本発明に係る電解液では、リボフラビンを配合したため、高温下での電極箔と電解液中の水との水和反応を抑制することができる。このため、電解液に水を配合して電解液の低比抵抗化を図ったときでも、アルミニウム電解コンデンサの高温信頼性を向上することができる。また、リボフラビンは、エチレングリコールと水との混合溶媒に容易に溶解するという利点もある。
【００１２】
本発明に係るアルミニウム電解コンデンサの駆動用電解液では、エチレングリコールと水とを配合した溶媒に、高級二塩基酸およびその塩のうち少なくとも１種を溶解するとともに、リボフラビンを配合する。
ここで、リボフラビンは、アルミニウム電極箔表面に吸着し、例えば１０５℃という高温下においてもアルミニウム電極箔と電解液中の水との水和反応を抑制する。このため、電解液に水を配合して電解液の低比抵抗化を図ったときでも、高温無負荷時の漏れ電流増大を抑制することができる。また、溶質濃度を高める必要がないので、耐電圧が低下することもない。
【発明を実施するための最良の形態】
【００１３】
以下、本発明の実施例をより具体的に説明する。まず、表１、２に示す組成で電解液を調合し、３０℃における比抵抗を測定した。その結果を表１、２に示す。
【００１４】
【表１】
2006332494.tif 000003
【００１５】
【表２】
2006332494.tif 000004
【００１６】
次に、表１、２に示す電解液を用いて、定格４００Ｖ−２２μＦ（φ１６×２５ｍｍＬ）のアルミニウム電解コンデンサを各１０個作製し、ｔａｎδ、漏れ電流について初期特性測定後、高温無負荷試験（１０５℃、３０００時間放置）を行い、表３に示す結果を得た。
【００１７】
【表３】
2006332494.tif 000005
【００１８】
表１、表２、表３より分かるように、リボフラビンを添加しなかった従来例１〜３に係る電解液を用いたアルミニウム電解コンデンサと比較して、本発明の実施例１〜１２に係る電解液を用いたアルミニウム電解コンデンサでは、高温負荷試験において安定した特性を示し、特に、高温無負荷試験において漏れ電流の増大が著しく抑制されている。
【００１９】
ここで、リボフラビンの配合量は、電解液全体に対して０．１〜１．０ｗｔ％の範囲が好ましく、０．１ｗｔ％未満では、漏れ電流特性の改善が十分でなく（実施例２）、１．０ｗｔ％を超えると比抵抗が高くなり、低比抵抗用途に不向きとなる（実施例７）。
【００２０】
また、水の配合量は、電解液全体に対して２．０〜１０．０ｗｔ％の範囲が好ましく、２．０ｗｔ％未満（実施例８）では比抵抗が高い傾向にあり、低比抵抗用途に不向きである。これに対して、水の配合量が１０．０ｗｔ％を超える（実施例９）と、高温無負荷試験において漏れ電流が増大する傾向にある。
【００２１】
なお、リボフラビンを溶解させた効果は、上記実施例に限定されるものではなく、先に記載した各種化合物を単独または複数溶解した電解液に用いても実施例と同等の効果があった。